(57)【特許請求の範囲】
【請求項１】
加熱炉から導出した鋼材を圧延後に急冷することで表層が微細なマルテンサイト組織で径方向中央部がフェライトとパーライトの混相となった棒材を得、この棒材を所定寸法に切断するとともに端面を平坦化する面付け成形を施し、この後切断した棒材を７４０℃で６時間保持した後、６８０℃まで２０℃／hrの冷却速度で降温し、その後炉冷することで焼鈍し、表層のマルテンサイトをフェライトとセメンタイトからなる微細な球状化組織とし中央部のフェライトとパーライトの混相を構成するパーライトを分断して球状化することを特徴とする冷間鍛造用ビレットの処理方法。
【請求項２】
加熱炉から導出した鋼材を圧延後に急冷することで表層が微細なマルテンサイト組織で径方向中央部がフェライトとパーライトの混相となった棒材を得、この棒材を所定寸法に切断するとともに端面を平坦化する面付け成形を施し、この後切断した棒材を７５０℃で４時間保持した後、７３５℃で３．５時間保持し、６８０℃まで１５℃／hrの冷却速度で降温し、その後炉冷することで焼鈍し、表層のマルテンサイトをフェライトとセメンタイトからなる微細な球状化組織とし中央部のフェライトとパーライトの混相を構成するパーライトを分断して球状化することを特徴とする冷間鍛造用ビレットの処理方法。
【請求項３】
請求項１または請求項２に記載の処理方法において、前記鋼材は、Ｃ（炭素）が０．４６〜０．４８mass％、Ｓｉ（珪素）が０．１４mass％以下、Ｍｎ（マンガン）が０．５５〜０．６５mass％、Ｐ（リン）が０．０１５mass％以下、Ｓ（硫黄）が０．０１５mass％以下、Ｃｕ（銅）が０．１５mass％以下、Ｎｉ（ニッケル）が０．２０mass％以下、Ｃｒ（クロム）が０．３５mass％以下含まれ、残部がＦｅ（鉄）と不純物からなる炭素鋼であることを特徴とする冷間鍛造用ビレットの処理方法。
【請求項４】
請求項１乃至請求項３のいずれかに記載の処理方法で得られたビレットに対し、中間で軟化処理工程を行うことなく連続して冷間鍛造を行うようにしたことを特徴とする冷間連続鍛造方法。
【請求項５】
請求項４に記載の冷間連続鍛造方法において、この方法は、クランクシャフトの製造に適用することを特徴とする冷間連続鍛造方法。
【発明の詳細な説明】
【０００１】
【発明の属する技術分野】
本発明は、中間焼鈍を必要とせず高い変形率の冷間鍛造が連続して可能な冷間鍛造用ビレットを得るための処理方法及び当該処理方法によって得たビレットを用いた冷間連続鍛造方法に関する。
【０００２】
【従来の技術】
従来、自動二輪車等のエンジンのクランク軸やコンロッド等の成形は熱間鍛造が主流であり、材料を再結晶温度以上に加熱して鍛錬成形するのが一般的である。
しかしながら、熱間鍛造による成形は、金型表面が摩耗しやすく、その結果鍛造品の精度が悪くなり、鍛造後の機械加工による取代が大きくなって加工効率が低下する。そして、レース加工代が大きい為に機械台数も多くなり初期投資が膨大になる。
また、熱間鍛造にあっては、加熱後に鍛造するためにスケールが発生し、更に離型剤等の塗布が必須になるので作業環境を最適に保つことが困難である。
【０００３】
そこで、冷間鍛造が試みられている。クランクシャフトを製造する場合の従来の冷間鍛造工程を図１６に示す。
従来の冷間鍛造にあっては、圧延後に徐冷することで軟化処理されたビレットに、冷間にて絞り成形と据込成形を施し、この後、絞り成形と据込成形で生じた歪をキャンセルするため、軟化処理を施し、次いで、再び冷間にて荒成形、仕上げ成形、外周抜きとピン穴抜きを行い、この後、軸研磨や高周波焼入れ等の仕上げ加工を行う。
【０００４】
上述した従来の冷間鍛造にあっては、熱間鍛造に比較して据込み成形の際に割れが発生しやすい。そこで、この割れを防止するため、成形の途中で軟化処理を行いそれまでの冷間鍛造で生じた歪を一旦キャンセルしている。変形率が大きくなる場合には、中間の軟化処理を更に増やす必要がある。
【０００５】
このように、中間に軟化処理工程を挟むことで、連続（型代えは行う）して行っていた冷間鍛造が途切れ、且つ途中に熱処理装置を配置しなければならないので、熱間鍛造ほどではないが、同様の問題がある。
【０００６】
そこで、本発明者等は図１７に示すように、圧延して得られたビレットを酸洗いした後、第１回目の球状化焼鈍を施し、次いで酸洗いとボンデ処理をした後、引抜きを行い、切断した後、第２回目の球状化焼鈍を施す提案をしている。
【０００７】
即ち、第１回目の球状化焼鈍で素材全体の加工性を向上させて内部まで歪みを与えることができるようにするとともに、パーライトの微細化を図り、引抜き工程で素材内部に変形エネルギーを一部蓄積することによって、第２回目の焼鈍中に生るオーステナイト粒の微細化を図って球状化速度を速め、また第２回目の球状化焼鈍で炭化物の分散を図り、一層球状化率が高くなったビレットを得るようにしたものである。
【０００８】
そして、上記球状化ビレットを用いて冷間鍛造することで、図１８に示すように、絞り成形、据込成形、荒成形、仕上げ成形及び外周抜きとピン穴抜きの一連の冷間鍛造を中間の軟化処理なしで行うことができるようにした。
【０００９】
【発明が解決しようとする課題】
図１７に示した方法で、ビレットを球状化することで、連続して冷間鍛造することができるのであるが、ビレットを球状化する工程の更なる単純化が望まれる。
即ち、引抜きの前後でそれぞれ球状化焼鈍（合計２回）を行えば、ビレット組織を微細な球状化組織にすることができるのであるが、コスト的には更なる工程の省略が望まれる。
【００１０】
【課題を解決するための手段】
上記課題を解決すべく本発明に係る冷間鍛造用ビレットの処理方法は、加熱炉から導出した素材を圧延後に急冷することで表層を微細なマルテンサイト組織とし、次いで素材を焼鈍して前記表層のマルテンサイトをフェライトとセメンタイトからなる微細な球状化組織とする。
【００１１】
上記の焼鈍によって素材内部は、フェライトとパーライトの混合相であったのが、パーライトが分断して球状化が進行する。したがって、内部も表層も球状化し、変形能が極めて大きくなる。
【００１２】
前記焼鈍の条件としては、例えば、素材を約７４０℃で６時間保持した後、約６８０℃まで２０℃／hrの冷却速度で、降温後炉冷するか、或いは、素材を約７５０℃で４時間保持した後、約７３５℃で３．５時間保持し、この後、約６８０℃まで１５℃／hrの冷却速度で、降温炉冷する等が考えられる。
【００１３】
また、前記素材としては、Ｃ（炭素）が０．４６〜０．４８mass％、Ｓｉ（珪素）が０．１４mass％以下、Ｍｎ（マンガン）が０．５５〜０．６５mass％、Ｐ（リン）が０．０１５mass％以下、Ｓ（硫黄）が０．０１５mass％以下、Ｃｕ（銅）が０．１５mass％以下、Ｎｉ（ニッケル）が０．２０mass％以下、Ｃｒ（クロム）が０．３５mass％以下含まれ、残部がＦｅ（鉄）と不純物からなる炭素鋼が適当である。
【００１４】
また、本発明に係る冷間連続鍛造方法は、前記の処理方法で得られたビレットに対し、中間で軟化処理工程を行うことなく連続して、絞り成形、据え込み成形、仕上げ成形等の冷間鍛造を行うようにした。
尚、本発明に係る冷間連続鍛造方法は、クランクシャフトの製造に最も好適する。
【００１５】
【発明の実施の形態】
以下に本発明の実施の形態を添付図面に基づいて説明する。図１は本発明に係る冷間鍛造用ビレットの処理方法を説明した図であり、本発明にあっては、先ず加熱炉１から導出した素材２を圧延機３で圧延し、切断シャー４で所定寸法に切断し、この後、冷却装置５を通して急冷せしめた後、ビレット（棒材）７と線材８に分け、ビレット７については冷却床６に送り込み、線材８については巻き取る。
【００１６】
そして、ビレット７は急冷によってその表層は高硬度のマルテンサイト組織になっている。この表層がマルテンサイト組織となっているビレット７を切断し酸洗いを行った後、球状化焼鈍を行い、冷間鍛造用のビレットを得る。
【００１７】
以上において、ビレット７は上記した成分割合のものを使用し、焼鈍条件としては、図２（ａ）に示す、ビレット７を約７４０℃で６時間保持した後、約６８０℃まで２０℃／hrの冷却速度で、降温後炉冷するパターン１と、同図（ｂ）に示す、ビレット７を約７５０℃で４時間保持した後、約７３５℃で３．５時間保持し、この後、約６８０℃まで１５℃／hrの冷却速度で、降温後炉冷するパターン２を試みた。
【００１８】
尚、ビレット７から冷間鍛造用ビレットを得る別の方法として、図１９（ａ）に示すように、ビレット７を切断シャーで所定寸法に切断して冷間鍛造用ビレットとする方法がある。この冷間鍛造用ビレットには切断の際にどうしても端面に「ひけ」と「かえり」が生じ、そのまま絞り成形および据え込み成形を行うと折れ込み、欠肉等の鍛造欠陥が発生するため、切断シャーで切断後に冷間鍛造用ビレットの両端部を平坦に仕上げる面付け成形を行った後、球状化焼鈍を行うようにしている。
【００１９】
また、図１の冷却装置５で表面を急冷すると従来であれば線材として巻取ることは困難であったが、冷却条件を最適化することで、図１にも示すように表面を急冷することで表層にマルテンサイト組織を形成した線材８を得ることができる。
そして、ビレット７から冷間鍛造用ビレットを得るには図１９（ａ）に示すように、切断シャーによる「切断工程」と端面を平坦化する「面付け成形」とを別々の設備を用いなければならないが、線材８から冷間鍛造用ビレットを得るには図１９（ｂ）に示すように、パーツフォーマを用いることで「切断工程」と「面付け成形」とを同一設備内で済ますことができる。
【００２０】
次に、実際の金属組織を示す顕微鏡写真に基づいて説明する。
先ず、図３乃至図７は焼鈍する前の金属組織を表す顕微鏡写真で、このうち図３（ａ）は表層をマルテンサイト化したビレットの断面写真、（ｂ）は（ａ）の断面写真に基づいて作成した図で、図４乃至図７に示した金属組織の部分を示す図、図４は図３のＡの部分の金属組織を示す顕微鏡写真（１００倍）、図５は図３のＢの部分の金属組織を示す顕微鏡写真（２００倍）、図６は図３のＣの部分の金属組織を示す顕微鏡写真（４００倍）、図７は図３のＤの部分の金属組織を示す顕微鏡写真（４００倍）であり、図３（ａ）において、ビレットの外側に設けられているのは保持用の樹脂である。
【００２１】
上記の顕微鏡写真のうち、図４及び図５から表層部には微細なマルテンサイト相が形成され、その径方向内側には中間層が存在し、図６から当該中間層はマルテンサイトとフェライトとパーライトの混相となっており、更に図７から中央部はマルテンサイトが消失し、フェライトとパーライトの混相となっていることが分る。
【００２２】
そして、前記のビレットを酸洗浄した後、前記したパターン１及びパターン２の球状化焼鈍を施したビレットの金属組織を図８乃至図１５の顕微鏡写真で示す。
ここで、図８（ａ）はパターン１の焼鈍によって表層のマルテンサイトを球状化したビレットの断面写真、（ｂ）は（ａ）の断面写真に基づいて作成した図で、図９乃至図１１に示した金属組織の部分を示す図、図９は図８のＡの部分の金属組織を示す顕微鏡写真（１００倍）、図１０は図８のＢの部分の金属組織を示す顕微鏡写真（４００倍）、図１１は図８のＣの部分の金属組織を示す顕微鏡写真（４００倍）、図１２（ａ）はパターン２の焼鈍によって表層のマルテンサイトを球状化したビレットの断面写真、（ｂ）は（ａ）の断面写真に基づいて作成した図で、図１３乃至図１５に示した金属組織の部分を示す図、図１３は図１２のＡの部分の金属組織を示す顕微鏡写真（１００倍）、図１４は図１２のＢの部分の金属組織を示す顕微鏡写真（４００倍）、図１５は図１２のＣの部分の金属組織を示す顕微鏡写真（４００倍）である。
【００２３】
これらの図から、焼鈍のパターンは図２（ａ）及び（ｂ）で示すいずれのパターンでも、金属組織は差異はなく、表層はマルテンサイト相がフェライトとセメンタイトとの混相で微細な球状化組織になっていることが分る。また中心部はフェライトとパーライトの混相のうち、パーライトが分断して球状化しつつあるレベルにあり、若干針状の炭化物が存在する。
【００２４】
【発明の効果】
以下の（表）は材料と球状化処理工程の条件を変えて、据込試験とクランク成形試験を行った結果を示すものである。
尚、据込試験は、φ34.67×60のビレットサイズで据込試験のみのテストを行い、圧縮率は87.5％までとした。クランク成形試験はφ34.67×73のビレットサイズで、部分的に据込率93％、絞り率93％とした。また、確認テスト結果の分母は試験に供したテストピースの数、分子は割れが発生したテストピースの数である。
【００２５】
【表１】
0004086451.tif 000002
【００２６】
（表１）から、本発明方法、即ち前記した焼鈍温度および冷却速度で処理したビレットは、引抜きの前後でそれぞれ球状化焼鈍を行った場合と同様に割れが発生しないことが確認された。ここで、（表１）において、Ｒ材は、急冷せずに冷却床で空冷した素材であり、制御圧延材は熱間圧延条件を厳密にコントロールすることにより微細なα粒組織としたものである。Ｒ材に対し焼鈍を行っても成形時に割れ易いので、従来は制御圧延材を用いているが、１回の焼鈍では割れが発生することが分る。尚、引抜工程の前後に焼鈍を行えば、割れが発生せず、更に、本発明に係る表面焼入鋼を用いれば１回の焼鈍でも割れが発生しないことが分る。
【００２７】
以上に説明したように本発明によれば、加熱炉から導出した素材を圧延後に急冷することで表層を微細なマルテンサイト組織とし、次いで素材を焼鈍して前記マルテンサイトをフェライトとセメンタイトからなる微細な球状化組織に変化させるようにしたので、表層及び内部とも低硬度で変形能に優れたビレットを得ることができる。
【００２８】
そして、低硬度で変形能に優れたビレットを用いて冷間鍛造することで、中間で軟化処理を行うことなく、最後まで連続して冷間鍛造を行うことができ、設備にかかる費用を大幅に削減できるとともに、作業環境の改善にも資することになる。
【００２９】
特に、本発明にて得たビレットを用いて、クランクシャフト等の軸付きエンジン部品を製造すれば、従来の熱間鍛造のような複数の段取り換えを行う必要がなくなり、また後加工の切削工程等も省略できて好適である。
【図面の簡単な説明】
【図１】本発明に係る冷間鍛造用ビレットの処理方法を説明した図。
【図２】（ａ）及び（ｂ）は焼鈍のパターン１及びパターン２を示すグラフ。
【図３】（ａ）は表層をマルテンサイト化したビレットの断面写真、（ｂ）は（ａ）の断面写真に基づいて作成した図で、図４乃至図７に示した金属組織の部分を示す図。
【図４】図３のＡの部分の金属組織を示す顕微鏡写真（１００倍）。
【図５】図３のＢの部分の金属組織を示す顕微鏡写真（２００倍）。
【図６】図３のＣの部分の金属組織を示す顕微鏡写真（４００倍）。
【図７】図３のＤの部分の金属組織を示す顕微鏡写真（４００倍）。
【図８】（ａ）はパターン１の焼鈍によって表層のマルテンサイトを球状化したビレットの断面写真、（ｂ）は（ａ）の断面写真に基づいて作成した図で、図９乃至図１１に示した金属組織の部分を示す図。
【図９】図８のＡの部分の金属組織を示す顕微鏡写真（１００倍）。
【図１０】図８のＢの部分の金属組織を示す顕微鏡写真（４００倍）。
【図１１】図８のＣの部分の金属組織を示す顕微鏡写真（４００倍）。
【図１２】（ａ）はパターン２の焼鈍によって表層のマルテンサイトを球状化したビレットの断面写真、（ｂ）は（ａ）の断面写真に基づいて作成した図で、図１３乃至図１５に示した金属組織の部分を示す図。
【図１３】図１２のＡの部分の金属組織を示す顕微鏡写真（１００倍）。
【図１４】図１２のＢの部分の金属組織を示す顕微鏡写真（４００倍）。
【図１５】図１２のＣの部分の金属組織を示す顕微鏡写真（４００倍）。
【図１６】従来の冷間鍛造工程を説明した図。
【図１７】先に本出願人が提案した球状化処理工程を説明した図。
【図１８】従来の冷間鍛造工程から中間の軟化処理工程を省略したもので、本発明に係る方法及び先に本出願人が提案した方法で得られたビレットを用いることで可能となる工程。
【図１９】（ａ）は棒材から冷間鍛造用ビレットを得る場合の説明図、（ｂ）は線材から冷間鍛造用ビレットを得る場合の説明図。
【符号の説明】
１…加熱炉、２…素材、３…圧延機、４…切断シャー、５…冷却装置、６…冷却床、７…ビレット、８…線材。
【図１】
0004086451.tif 000003
【図２】
0004086451.tif 000004
【図３】
0004086451.tif 000005
【図４】
0004086451.tif 000006
【図５】
0004086451.tif 000007
【図６】
0004086451.tif 000008
【図７】
0004086451.tif 000009
【図８】
0004086451.tif 000010
【図９】
0004086451.tif 000011
【図１０】
0004086451.tif 000012
【図１１】
0004086451.tif 000013
【図１２】
0004086451.tif 000014
【図１３】
0004086451.tif 000015
【図１４】
0004086451.tif 000016
【図１５】
0004086451.tif 000017
【図１６】
0004086451.tif 000018
【図１７】
0004086451.tif 000019
【図１８】
0004086451.tif 000020
【図１９】
0004086451.tif 000021